(57)【特許請求の範囲】
【請求項１】
４，４’−ジカルボキシ−２，２’−ビピリジンを塩化ルテニウム及び式（２）：
Ｒ−ＯＨ      （２）
（式中、Ｒは炭素数１〜１２のアルキル基、アルキルオキシアルキル基又はアラルキル基を示す。）で表されるアルコールと反応せしめて得られる式（１）：
【化１】
0005148822.tif 000005
（式中、Ｒは炭素数１〜１２のアルキル基、アルキルオキシアルキル基又はアラルキル基を示し、Ｒ１、Ｒ２及びＲ３は水素原子又はＲを示す。）で表されるルテニウム錯体をエステル加水分解反応せしめることを特徴とするシス−ジクロロ−ビス（４，４’−ジカルボキシ−２，２’−ビピリジン）ルテニウム（ＩＩ）の製造方法。
【請求項２】
塩基の存在下でエステル加水分解反応を行うことを特徴とする請求項１に記載の製造方法。
【請求項３】
塩基が、アルカリ金属水酸化物である請求項２に記載の製造方法。
【請求項４】
請求項１において式（１）で表されるルテニウム錯体をエステル加水分解反応せしめてシス−ジクロロ−ビス（４，４’−ジカルボキシ−２，２’−ビピリジン）ルテニウム（ＩＩ）を得、該シス−ジクロロ−ビス（４，４’−ジカルボキシ−２，２’−ビピリジン）ルテニウム（ＩＩ）をチオシアン酸塩と反応せしめることを特徴とするシス−ジ（イソチオシアナート）−ビス（４，４’−ジカルボキシ−２，２’−ビピリジン）ルテニウム（ＩＩ）の製造方法。
【発明の詳細な説明】
【技術分野】
【０００１】
本発明は、ルテニウム錯体の製造方法に関し、更に詳しくは、シス−ジクロロ−ビス（４，４’−ジカルボキシ−２，２’−ビピリジン）ルテニウム（ＩＩ）の製造方法に関する。
【背景技術】
【０００２】
シス−ジクロロ−ビス（４，４’−ジカルボキシ−２，２’−ビピリジン）ルテニウム（ＩＩ）は、例えば、色素増感型湿式太陽電池等の光電変換素子用色素の原料として有用である。従来、シス−ジクロロ−ビス（４，４’−ジカルボキシ−２，２’−ビピリジン）ルテニウム（ＩＩ）の製造法としては、Ｎ，Ｎ−ジメチルホルムアミド溶媒中で、４，４’−ジカルボキシ−２，２’−ビピリジンを塩化ルテニウムと反応せしめる方法が知られている（例えば、特許文献１又は非特許文献１参照）。従来法では収率９０％程度でシス−ジクロロ−ビス（４，４’−ジカルボキシ−２，２’−ビピリジン）ルテニウム（ＩＩ）が得られているが、より高収率でシス−ジクロロ−ビス（４，４’−ジカルボキシ−２，２’−ビピリジン）ルテニウム（ＩＩ）を得る製造法が求められている。
【特許文献１】特開２００１−１３９５８７号
【非特許文献１】Ｊ．Ａｍ．Ｃｈｅｍ．Ｓｏｃ．，１１０，３６８６（１９８８）
【発明の開示】
【発明が解決しようとする課題】
【０００３】
本発明は、高収率でシス−ジクロロ−ビス（４，４’−ジカルボキシ−２，２’−ビピリジン）ルテニウム（ＩＩ）を製造する方法を提供することを課題とする。
【課題を解決するための手段】
【０００４】
本発明は、式（１）：
【０００５】
【化１】
0005148822.tif 000002
（式中、Ｒは炭素数１〜１２のアルキル基、アルキルオキシアルキル基又はアラルキル基を示し、Ｒ１、Ｒ２及びＲ３は水素原子又はＲを示す。）で表されるルテニウム錯体（以下、ルテニウム錯体（１）という。）をエステル加水分解反応せしめることを特徴とするシス−ジクロロ−ビス（４，４’−ジカルボキシ−２，２’−ビピリジン）ルテニウム（ＩＩ）の製造方法、並びにこのようにして得られたシス−ジクロロ−ビス（４，４’−ジカルボキシ−２，２’−ビピリジン）ルテニウム（ＩＩ）をチオシアン酸塩と反応せしめることを特徴とするシス−ジ（イソチオシアナート）−ビス（４，４’−ジカルボキシ−２，２’−ビピリジン）ルテニウム（ＩＩ）の製造方法に関する。
【発明の効果】
【０００６】
本発明によれば、従来法に比べてシス−ジクロロ−ビス（４，４’−ジカルボキシ−２，２’−ビピリジン）ルテニウム（ＩＩ）をより高収率で製造することができ、また、得られたシス−ジクロロ−ビス（４，４’−ジカルボキシ−２，２’−ビピリジン）ルテニウム（ＩＩ）からシス−ジ（イソチオシアナート）−ビス（４，４’−ジカルボキシ−２，２’−ビピリジン）ルテニウム（ＩＩ）を収率よく製造することができるので、本発明の製造方法は工業的利用価値大なるものである。
【発明を実施するための最良の形態】
【０００７】
以下、本発明を詳細に説明する。
式（１）中、Ｒは炭素数１〜１２のアルキル基、アルキルオキシアルキル基又はアラルキル基を示し、Ｒ１、Ｒ２及びＲ３は互いに同じか或いは異なって、水素原子又は前記のＲを示す。
【０００８】
炭素数１〜１２のアルキル基としては、炭素数１〜１２の直鎖状又は分岐鎖状のアルキル基が挙げられ、例えば、メチル基、エチル基、プロピル基、イソプロピル基、ブチル基、イソブチル基、ｓｅｃ−ブチル基、ｔｅｒｔ−ブチル基、ペンチル基、イソペンチル基、ネオペンチル基、ヘキシル基、イソヘキシル基、ネオヘキシル基、ヘプチル基、オクチル基、２−エチル−１−ヘキシル基、ノニル基、デシル基、ウンデシル基、ドデシル基等が挙げられ、好ましくはプロピル基及びブチル基である。アルキルオキシアルキル基としては、２−メチルオキシエチル基、２−エチルオキシエチル基、２−プロピルオキシエチル基、２−ブチルオキシエチル基、２−イソプロピルオキシエチル基、２−イソブチルオキシエチル基、３−メチルオキシ−１−プロピル基、３−エチルオキシ−１−プロピル基、３−プロピルオキシ−１−プロピル基、３−ブチルオキシ−１−プロピル基、１−メチルオキシ−２−プロピル基、１−エチルオキシ−２−プロピル基、１−プロピルオキシ−２−プロピル基、１−ブチルオキシ−２−プロピル基、１−ｔｅｒｔ−ブチルオキシ−２−プロピル基、１−メチルオキシ−２−メチル−２−プロピル基、４−メチルオキシ−１−ブチル基、４−エチルオキシ−１−ブチル基、４−プロピルオキシ−１−ブチル基、４−ブチルオキシ−１−ブチル基、１−メチルオキシ−２−ブチル基、３−メチルオキシ−１−ブチル基、３−メチルオキシ−３−メチル−１−ブチル基、２−（２−メチルオキシエチルオキシ）エチル基、２−（２−エチルオキシエチルオキシ）エチル基、２−（２−プロピルオキシエチルオキシ）エチル基、２−（２−ブチルオキシエチルオキシ）エチル基等が挙げられる。アラルキル基としては、それぞれベンゼン環にメチル基、エチル基等の低級アルキル基を１個以上有していてもよいベンジル基、１−フェネチル基、２−フェネチル基等が挙げられる。
【０００９】
本発明のルテニウム錯体（１）は次の化合物である。１）モノエステル体［式（１）中、Ｒ１〜Ｒ３の全てが水素原子］、２）ジエステル体［式（１）中、Ｒ１〜Ｒ３のいずれか二つが水素原子］、３）トリエステル体［式（１）中、Ｒ１〜Ｒ３のいずれか一つが水素原子］及び４）テトラエステル体［式（１）中、Ｒ１〜Ｒ３の全てがＲ］である。モノエステル体、ジエステル体、トリエステル体及びテトラエステル体はそれぞれ単独で用いてもよいし、混合物として用いてもよい。特に、テトラエステル体を単独又は主成分とするルテニウム錯体（１）を用いるのがより好ましい。
【００１０】
ルテニウム錯体（１）の具体例として、モノエステル体としては、シス−ジクロロ−（４−カルボキシ−４’−メチルオキシカルボニル−２，２’−ビピリジン）（４，４’−ジカルボキシ−２，２’−ビピリジン）ルテニウム（ＩＩ）、シス−ジクロロ−（４−カルボキシ−４’−エチルオキシカルボニル−２，２’−ビピリジン）（４，４’−ジカルボキシ−２，２’−ビピリジン）ルテニウム（ＩＩ）、シス−ジクロロ−（４−カルボキシ−４’−プロピルオキシカルボニル−２，２’−ビピリジン）（４，４’−ジカルボキシ−２，２’−ビピリジン）ルテニウム（ＩＩ）、シス−ジクロロ−（４−カルボキシ−４’−イソプロピルオキシカルボニル−２，２’−ビピリジン）（４，４’−ジカルボキシ−２，２’−ビピリジン）ルテニウム（ＩＩ）、シス−ジクロロ−（４−カルボキシ−４’−ブチルオキシカルボニル−２，２’−ビピリジン）（４，４’−ジカルボキシ−２，２’−ビピリジン）ルテニウム（ＩＩ）、シス−ジクロロ−（４−カルボキシ−４’−イソブチルオキシカルボニル−２，２’−ビピリジン）（４，４’−ジカルボキシ−２，２’−ビピリジン）ルテニウム（ＩＩ）、シス−ジクロロ−（４−カルボキシ−４’−ｓｅｃ−ブチルオキシカルボニル−２，２’−ビピリジン）（４，４’−ジカルボキシ−２，２’−ビピリジン）ルテニウム（ＩＩ）、シス−ジクロロ−（４−カルボキシ−４’−ｔｅｒｔ−ブチルオキシカルボニル−２，２’−ビピリジン）（４，４’−ジカルボキシ−２，２’−ビピリジン）ルテニウム（ＩＩ）、シス−ジクロロ−（４−カルボキシ−４’−ペンチルオキシカルボニル−２，２’−ビピリジン）（４，４’−ジカルボキシ−２，２’−ビピリジン）ルテニウム（ＩＩ）、シス−ジクロロ−（４−カルボキシ−４’−ヘキシルオキシカルボニル−２，２’−ビピリジン）（４，４’−ジカルボキシ−２，２’−ビピリジン）ルテニウム（ＩＩ）、シス−ジクロロ−（４−カルボキシ−４’−ヘプチルオキシカルボニル−２，２’−ビピリジン）（４，４’−ジカルボキシ−２，２’−ビピリジン）ルテニウム（ＩＩ）、シス−ジクロロ−（４−カルボキシ−４’−オクチルオキシカルボニル−２，２’−ビピリジン）（４，４’−ジカルボキシ−２，２’−ビピリジン）ルテニウム（ＩＩ）、シス−ジクロロ−［４−カルボキシ−４’−（２−メチルオキシエチルオキシカルボニル）−２，２’−ビピリジン］（４，４’−ジカルボキシ−２，２’−ビピリジン）ルテニウム（ＩＩ）、シス−ジクロロ−［４−カルボキシ−４’−（２−エチルオキシエチルオキシカルボニル）−２，２’−ビピリジン］（４，４’−ジカルボキシ−２，２’−ビピリジン）ルテニウム（ＩＩ）、シス−ジクロロ−［４−カルボキシ−４’−（３−メチルオキシ−１−プロピルオキシカルボニル）−２，２’−ビピリジン］（４，４’−ジカルボキシ−２，２’−ビピリジン）ルテニウム（ＩＩ）、シス−ジクロロ−［４−カルボキシ−４’−（１−メチルオキシ−２−プロピルオキシカルボニル）−２，２’−ビピリジン］（４，４’−ジカルボキシ−２，２’−ビピリジン）ルテニウム（ＩＩ）、シス−ジクロロ−［４−カルボキシ−４’−（４−メチルオキシ−１−ブチルオキシカルボニル）−２，２’−ビピリジン］（４，４’−ジカルボキシ−２，２’−ビピリジン）ルテニウム（ＩＩ）等、
【００１１】
ジエステル体としては、シス−ジクロロ−（４，４’−ジメチルオキシカルボニル−２，２’−ビピリジン）（４，４’−ジカルボキシ−２，２’−ビピリジン）ルテニウム（ＩＩ）、シス−ジクロロ−（４，４’−ジエチルオキシカルボニル−２，２’−ビピリジン）（４，４’−ジカルボキシ−２，２’−ビピリジン）ルテニウム（ＩＩ）、シス−ジクロロ−（４，４’−ジプロピルオキシカルボニル−２，２’−ビピリジン）（４，４’−ジカルボキシ−２，２’−ビピリジン）ルテニウム（ＩＩ）、シス−ジクロロ−（４，４’−ジイソプロピルオキシカルボニル−２，２’−ビピリジン）（４，４’−ジカルボキシ−２，２’−ビピリジン）ルテニウム（ＩＩ）、シス−ジクロロ−（４，４’−ジブチルオキシカルボニル−２，２’−ビピリジン）（４，４’−ジカルボキシ−２，２’−ビピリジン）ルテニウム（ＩＩ）、シス−ジクロロ−（４，４’−ジイソブチルオキシカルボニル−２，２’−ビピリジン）（４，４’−ジカルボキシ−２，２’−ビピリジン）ルテニウム（ＩＩ）、シス−ジクロロ−（４，４’−ジ−ｓｅｃ−ブチルオキシカルボニル−２，２’−ビピリジン）（４，４’−ジカルボキシ−２，２’−ビピリジン）ルテニウム（ＩＩ）、シス−ジクロロ−（４，４’−ジ−ｔｅｒｔ−ブチルオキシカルボニル−２，２’−ビピリジン）（４，４’−ジカルボキシ−２，２’−ビピリジン）ルテニウム（ＩＩ）、シス−ジクロロ−（４，４’−ジペンチルオキシカルボニル−２，２’−ビピリジン）（４，４’−ジカルボキシ−２，２’−ビピリジン）ルテニウム（ＩＩ）、シス−ジクロロ−（４，４’−ジヘプチルオキシカルボニル−２，２’−ビピリジン）（４，４’−ジカルボキシ−２，２’−ビピリジン）ルテニウム（ＩＩ）、シス−ジクロロ−（４，４’−ジオクチルオキシカルボニル−２，２’−ビピリジン）（４，４’−ジカルボキシ−２，２’−ビピリジン）ルテニウム（ＩＩ）、シス−ジクロロ−［４，４’−ジ（２−メチルオキシエチルオキシカルボニル）−２，２’−ビピリジン］（４，４’−ジカルボキシ−２，２’−ビピリジン）ルテニウム（ＩＩ）、シス−ジクロロ−［４，４’−ジ（２−エチルオキシエチルオキシカルボニル）−２，２’−ビピリジン］（４，４’−ジカルボキシ−２，２’−ビピリジン）ルテニウム（ＩＩ）、シス−ジクロロ−［４，４’−ジ（３−メチルオキシ−１−プロピルオキシカルボニル）−２，２’−ビピリジン］（４，４’−ジカルボキシ−２，２’−ビピリジン）ルテニウム（ＩＩ）、シス−ジクロロ−［４，４’−ジ（１−メチルオキシ−２−プロピルオキシカルボニル）−２，２’−ビピリジン］（４，４’−ジカルボキシ−２，２’−ビピリジン）ルテニウム（ＩＩ）、シス−ジクロロ−［４，４’−ジ（４−メチルオキシ−１−ブチルオキシカルボニル）−２，２’−ビピリジン］（４，４’−ジカルボキシ−２，２’−ビピリジン）ルテニウム（ＩＩ）、シス−ジクロロ−ビス（４−カルボキシ−４’−メチルオキシカルボニル−２，２’−ビピリジン）ルテニウム（ＩＩ）、シス−ジクロロ−ビス（４−カルボキシ−４’−エチルオキシカルボニル−２，２’−ビピリジン）ルテニウム（ＩＩ）、シス−ジクロロ−ビス（４−カルボキシ−４’−プロピルオキシカルボニル−２，２’−ビピリジン）ルテニウム（ＩＩ）、シス−ジクロロ−ビス（４−カルボキシ−４’−イソプロピルオキシカルボニル−２，２’−ビピリジン）ルテニウム（ＩＩ）、シス−ジクロロ−ビス（４−カルボキシ−４’−ブチルオキシカルボニル−２，２’−ビピリジン）ルテニウム（ＩＩ）、シス−ジクロロ−ビス（４−カルボキシ−４’−イソブチルオキシカルボニル−２，２’−ビピリジン）ルテニウム（ＩＩ）、シス−ジクロロ−ビス（４−カルボキシ−４’−ｓｅｃ−ブチルオキシカルボニル−２，２’−ビピリジン）ルテニウム（ＩＩ）、シス−ジクロロ−ビス（４−カルボキシ−４’−ｔｅｒｔ−ブチルオキシカルボニル−２，２’−ビピリジン）ルテニウム（ＩＩ）、シス−ジクロロ−ビス（４−カルボキシ−４’−ペンチルオキシカルボニル−２，２’−ビピリジン）ルテニウム（ＩＩ）、シス−ジクロロ−ビス（４−カルボキシ−４’−ヘキシルオキシカルボニル−２，２’−ビピリジン）ルテニウム（ＩＩ）、シス−ジクロロ−ビス（４−カルボキシ−４’−ヘプチルオキシカルボニル−２，２’−ビピリジン）ルテニウム（ＩＩ）、シス−ジクロロ−ビス（４−カルボキシ−４’−オクチルオキシカルボニル−２，２’−ビピリジン）ルテニウム（ＩＩ）、シス−ジクロロ−ビス［４−カルボキシ−４’−（２−メチルオキシエチルオキシカルボニル）−２，２’−ビピリジン］ルテニウム（ＩＩ）、シス−ジクロロ−ビス［４−カルボキシ−４’−（２−エチルオキシエチルオキシカルボニル）−２，２’−ビピリジン］ルテニウム（ＩＩ）、シス−ジクロロ−ビス［４−カルボキシ−４’−（３−メチルオキシ−１−プロピルオキシカルボニル）−２，２’−ビピリジン］ルテニウム（ＩＩ）、シス−ジクロロ−ビス［４−カルボキシ−４’−（１−メチルオキシ−２−プロピルオキシカルボニル）−２，２’−ビピリジン］ルテニウム（ＩＩ）、シス−ジクロロ−ビス［４−カルボキシ−４’−（４−メチルオキシ−１−ブチルオキシカルボニル）−２，２’−ビピリジン］ルテニウム（ＩＩ）等、
【００１２】
トリエステル体としては、シス−ジクロロ−（４−カルボキシ−４’−メチルオキシカルボニル−２，２’−ビピリジン）（４，４’−ジメチルオキシカルボニル−２，２’−ビピリジン）ルテニウム（ＩＩ）、シス−ジクロロ−（４−カルボキシ−４’−エチルオキシカルボニル−２，２’−ビピリジン）（４，４’−ジエチルオキシカルボニル−２，２’−ビピリジン）ルテニウム（ＩＩ）、シス−ジクロロ−（４−カルボキシ−４’−プロピルオキシカルボニル−２，２’−ビピリジン）（４，４’−ジプロピルオキシカルボニル−２，２’−ビピリジン）ルテニウム（ＩＩ）、シス−ジクロロ−（４−カルボキシ−４’−イソプロピルオキシカルボニル−２，２’−ビピリジン）（４，４’−ジイソプロピルオキシカルボニル−２，２’−ビピリジン）ルテニウム（ＩＩ）、シス−ジクロロ−（４−カルボキシ−４’−ブチルオキシカルボニル−２，２’−ビピリジン）（４，４’−ジブチルオキシカルボニル−２，２’−ビピリジン）ルテニウム（ＩＩ）、シス−ジクロロ−（４−カルボキシ−４’−イソブチルオキシカルボニル−２，２’−ビピリジン）（４，４’−ジイソブチルオキシカルボニル−２，２’−ビピリジン）ルテニウム（ＩＩ）、シス−ジクロロ−（４−カルボキシ−４’−ｓｅｃ−ブチルオキシカルボニル−２，２’−ビピリジン）（４，４’−ジ−ｓｅｃ−ブチルオキシカルボニル−２，２’−ビピリジン）ルテニウム（ＩＩ）、シス−ジクロロ−（４−カルボキシ−４’−ｔｅｒｔ−ブチルオキシカルボニル−２，２’−ビピリジン）（４，４’−ジ−ｔｅｒｔ−ブチルオキシカルボニル−２，２’−ビピリジン）ルテニウム（ＩＩ）、シス−ジクロロ−（４−カルボキシ−４’−ペンチルオキシカルボニル−２，２’−ビピリジン）（４，４’−ジペンチルオキシカルボニル−２，２’−ビピリジン）ルテニウム（ＩＩ）、シス−ジクロロ−（４−カルボキシ−４’−ヘキシルオキシカルボニル−２，２’−ビピリジン）（４，４’−ジヘキシルオキシカルボニル−２，２’−ビピリジン）ルテニウム（ＩＩ）、シス−ジクロロ−（４−カルボキシ−４’−ヘプチルオキシカルボニル−２，２’−ビピリジン）（４，４’−ジヘプチルオキシカルボニル−２，２’−ビピリジン）ルテニウム（ＩＩ）、シス−ジクロロ−（４−カルボキシ−４’−オクチルオキシカルボニル−２，２’−ビピリジン）（４，４’−ジオクチルオキシカルボニル−２，２’−ビピリジン）ルテニウム（ＩＩ）、シス−ジクロロ−［４−カルボキシ−４’−（２−メチルオキシエチルオキシカルボニル）−２，２’−ビピリジン］［４，４’−ジ（２−メチルオキシエチルオキシカルボニル）−２，２’−ビピリジン］ルテニウム（ＩＩ）、シス−ジクロロ−［４−カルボキシ−４’−（２−エチルオキシエチルオキシカルボニル）−２，２’−ビピリジン］［４，４’−ジ（２−エチルオキシエチルオキシカルボニル）−２，２’−ビピリジン］ルテニウム（ＩＩ）、シス−ジクロロ−［４−カルボキシ−４’−（３−メチルオキシ−１−プロピルオキシカルボニル）−２，２’−ビピリジン］［４，４’−ジ（３−メチルオキシ−１−プロピルオキシカルボニル）−２，２’−ビピリジン］ルテニウム（ＩＩ）、シス−ジクロロ−［４−カルボキシ−４’−（１−メチルオキシ−２−プロピルオキシカルボニル）−２，２’−ビピリジン］［４，４’−ジ（１−メチルオキシ−２−プロピルオキシカルボニル）−２，２’−ビピリジン］ルテニウム（ＩＩ）、シス−ジクロロ−［４−カルボキシ−４’−（４−メチルオキシ−１−ブチルオキシカルボニル）−２，２’−ビピリジン］［４，４’−ジ（４−メチルオキシ−１−ブチルオキシカルボニル）−２，２’−ビピリジン］ルテニウム（ＩＩ）等、
【００１３】
テトラエステル体としては、シス−ジクロロ−ビス（４，４’−ジメチルオキシカルボニル−２，２’−ビピリジン）ルテニウム（ＩＩ）、シス−ジクロロ−ビス（４，４’−ジエチルオキシカルボニル−２，２’−ビピリジン）ルテニウム（ＩＩ）、シス−ジクロロ−ビス（４，４’−ジプロピルオキシカルボニル−２，２’−ビピリジン）ルテニウム（ＩＩ）、シス−ジクロロ−ビス（４，４’−ジイソプロピルオキシカルボニル−２，２’−ビピリジン）ルテニウム（ＩＩ）、シス−ジクロロ−ビス（４，４’−ジブチルオキシカルボニル−２，２’−ビピリジン）ルテニウム（ＩＩ）、シス−ジクロロ−ビス（４，４’−ジイソブチルオキシカルボニル−２，２’−ビピリジン）ルテニウム（ＩＩ）、シス−ジクロロ−ビス（４，４’−ジ−ｓｅｃ−ブチルオキシカルボニル−２，２’−ビピリジン）ルテニウム（ＩＩ）、シス−ジクロロ−ビス（４，４’−ジ−ｔｅｒｔ−ブチルオキシカルボニル−２，２’−ビピリジン）ルテニウム（ＩＩ）、シス−ジクロロ−ビス（４，４’−ジペンチルオキシカルボニル−２，２’−ビピリジン）ルテニウム（ＩＩ）、シス−ジクロロ−ビス（４，４’−ジヘキシルオキシカルボニル−２，２’−ビピリジン）ルテニウム（ＩＩ）、シス−ジクロロ−ビス（４，４’−ジヘプチルオキシカルボニル−２，２’−ビピリジン）ルテニウム（ＩＩ）、シス−ジクロロ−ビス（４，４’−ジオクチルオキシカルボニル−２，２’−ビピリジン）ルテニウム（ＩＩ）、シス−ジクロロ−ビス［４，４’−ジ（２−メチルオキシエチルオキシカルボニル）−２，２’−ビピリジン］ルテニウム（ＩＩ）、シス−ジクロロ−ビス［４，４’−ジ（２−エチルオキシエチルオキシカルボニル）−２，２’−ビピリジン］ルテニウム（ＩＩ）、シス−ジクロロ−ビス［４，４’−ジ（３−メチルオキシ−１−プロピルオキシカルボニル）−２，２’−ビピリジン］ルテニウム（ＩＩ）、シス−ジクロロ−ビス［４，４’−ジ（１−メチルオキシ−２−プロピルオキシカルボニル）−２，２’−ビピリジン］ルテニウム（ＩＩ）、シス−ジクロロ−ビス［４，４’−ジ（４−メチルオキシ−１−ブチルオキシカルボニル）−２，２’−ビピリジン］ルテニウム（ＩＩ）等が挙げられる。
【００１４】
ルテニウム錯体（１）は、例えば、Ａ）Ｃｈｅｍ．Ｍａｔｅｒ．，９，４３０（１９９７）に記載の公知の製造方法、具体的には４，４’−ジカルボキシ−２，２’−ビピリジンと飽和脂肪族アルコールとをエステル化反応させて４，４’−ジアルキルオキシカルボニル−２，２’−ビピリジンを得た後、得られた４，４’−ジアルキルオキシカルボニル−２，２’−ビピリジンを塩化ルテニウムとアルコール溶媒中で反応せしめる方法、Ｂ）４，４’−ジカルボキシ−２，２’−ビピリジン、塩化ルテニウム及び式（２）：
Ｒ−ＯＨ      （２）
（式中、Ｒは前記に同じ。）で表されるアルコール（以下、アルコール（２）という。）を少なくとも７５℃以上、好ましくは８５℃以上で反応せしめる方法等により得ることができる。本発明に用いられるルテニウム錯体（１）の製造方法は特に限定されないが、Ｂ）の方法が、工業的に一工程で収率よくルテニウム錯体（１）を得ることができるので、より好ましい。
【００１５】
そこで、まずＢ）のルテニウム錯体（１）の製造方法について説明する。かかるルテニウム錯体（１）の製造方法においては、４，４’−ジカルボキシ−２，２’−ビピリジン、塩化ルテニウム及びアルコール（２）を少なくとも７５℃以上、好ましくは８５℃以上で反応させればよい。このようにすれば錯体形成反応とエステル化反応が同時に進行し、容易にルテニウム錯体（１）を製造することができる。
【００１６】
特許文献１に記載の従来法、即ち４，４’−ジカルボキシ−２，２’−ビピリジンを塩化ルテニウムと反応せしめる方法では、使用する塩化ルテニウムの品質によって収率が大きく左右される。そのため、高収率でシス−ジクロロ−ビス（４，４’−ジカルボキシ−２，２’−ビピリジン）ルテニウム（ＩＩ）を得る為には、市販の塩化ルテニウム（通常、３価の塩化ルテニウムと４価の塩化ルテニウムの混合物である。）を３価の塩化ルテニウムに精製して用いる必要があるが、本発明ではアルコール（２）が還元剤として働き、４価の塩化ルテニウムを３価の塩化ルテニウムに還元すると推察され、本発明に用いる塩化ルテニウムは事前に特別な精製をする必要はなく、市販されているものをそのまま用いることができる。もちろん事前に３価の塩化ルテニウムに精製したものを用いても特に問題ない。塩化ルテニウムは、一般に水和物として市販されており、本発明方法においても水和物が好んで用いられる。
【００１７】
４，４’−ジカルボキシ−２，２’−ビピリジンの使用量は、塩化ルテニウム中のルテニウム原子１モルに対して通常１．７モル倍以上、好ましくは１．８〜３．０モル倍、より好ましくは１．９〜２．１モル倍である。
【００１８】
かかるルテニウム錯体（１）の製造方法において、アルコール（２）は還元剤及びエステル化剤として用いられ、過剰に用いた場合は反応溶媒ともなる。なお、使用するアルコール（２）の種類によって、エステル化の進行具合が異なってくるので、使用するアルコール（２）の種類によって適宜反応温度を設定する必要がある。この際、使用するアルコール（２）の沸点よりも低い温度で反応を行う時は常圧で行うことができるが、沸点よりも高い温度で反応を行う時は耐圧容器を用いて行う必要がある。
【００１９】
アルコール（２）としては、例えば、メタノール、エタノール、プロパノール、イソプロパノール、ブタノール、イソブタノール、ｓｅｃ−ブタノール、ｔｅｒｔ−ブタノール、ペンタノール、イソペンタノール、ネオペンタノール、ヘキサノール、イソヘキサノール、ネオヘキサノール、ヘプタノール、オクタノール、２−エチル−１−ヘキサノール、ノナノール、デカノール、ウンデカノール、ドデカノール、２−メチルオキシエタノール、２−エチルオキシエタノール、２−プロピルオキシエタノール、２−ブチルオキシエタノール、２−イソプロピルオキシエタノール、２−イソブチルオキシエタノール、３−メチルオキシ−１−プロパノール、３−エチルオキシ−１−プロパノール、３−プロピルオキシ−１−プロパノール、３−ブチルオキシ−１−プロパノール、１−メチルオキシ−２−プロパノール、１−エチルオキシ−２−プロパノール、１−プロピルオキシ−２−プロパノール、１−ブチルオキシ−２−プロパノール、１−ｔｅｒｔ−ブチルオキシ−２−プロパノール、１−メチルオキシ−２−メチル−２−プロパノール、４−メチルオキシ−１−ブタノール、４−エチルオキシ−１−ブタノール、４−プロピルオキシ−１−ブタノール、４−ブチルオキシ−１−ブタノール、１−メチルオキシ−２−ブタノール、３−メチルオキシ−１−ブタノール、３−メチルオキシ−３−メチル−１−ブタノール、２−（２−メチルオキシエチルオキシ）エタノール、２−（２−エチルオキシエチルオキシ）エタノール、２−（２−プロピルオキシエチルオキシ）エタノール、２−（２−ブチルオキシエチルオキシ）エタノール、ベンジルアルコール、１−フェネチルアルコール、２−フェネチルアルコール等が挙げられ、好ましくはプロパノール及びブタノールである。
【００２０】
かかるアルコール（２）は単独で用いればよいが、ニ種類以上を混合して用いてもよい。また、反応を阻害しなければ、アルコール（２）以外の有機溶媒を添加して反応を行うこともできる。かかるアルコール（２）の使用量は、４，４’−ジカルボキシ−２，２’−ビピリジン１重量部に対して通常５〜１００重量部であり、好ましくは１０〜６０重量部である。
【００２１】
原料の混合順序は特に限定されず、例えば反応器にまず塩化ルテニウム及びアルコール（２）を仕込み、撹拌下に４，４’−ジカルボキシ−２，２’−ビピリジンを投入する方法、或いは塩化ルテニウム、アルコール（２）及び４，４’−ジカルボキシ−２，２’−ビピリジンを同時に反応器に仕込む方法等が挙げられる。
【００２２】
本発明の製造方法においては、遮光下で反応を行うのが好ましい。遮光せずに反応を行うと、トランス配座の錯体が副生する。遮光方法については、蛍光灯又は太陽等の光が反応器内の反応混合物に照射されなければ、特に限定されない。また、通常窒素ガス、アルゴンガス等の不活性ガス雰囲気下で行うことができる。
【００２３】
反応温度は通常７５℃以上、好ましくは８５℃以上、より好ましくは９０〜１６０℃である。
【００２４】
反応終了後、反応混合物から濾過、濃縮、抽出、洗浄、乾燥等の所望の分離操作を行うことでルテニウム錯体（１）を得ることができる。
【００２５】
かくして得られるルテニウム錯体（１）は、一般に、モノエステル体、ジエステル体、トリエステル体及びテトラエステル体の混合物として得られるが、エステル化の度合いに応じていずれかの目的物質が主生成物となり得る。エステル化の度合いはアルコール（２）の種類、原料モル比、反応温度、反応時間などによって影響される。
【００２６】
次に、シス−ジクロロ−ビス（４，４’−ジカルボキシ−２，２’−ビピリジン）ルテニウム（ＩＩ）の製造方法について説明する。
ルテニウム錯体（１）を、遮光下、塩基の存在下にエステル加水分解反応せしめればシス−ジクロロ−ビス（４，４’−ジカルボキシ−２，２’−ビピリジン）ルテニウム（ＩＩ）を製造することができる。ルテニウム錯体（１）のエステル加水分解反応は、ルテニウム錯体（１）と塩基及び水を接触、混合することで実施され、その混合順序は特に制限されない。
【００２７】
塩基としては、例えば、アルカリ金属水酸化物、アルカリ金属炭酸塩、アルカリ金属炭酸水素塩等の無機塩基が挙げられ、中でもアルカリ金属水酸化物が好ましい。アルカリ金属水酸化物としては、例えば、水酸化リチウム、水酸化ナトリウム、水酸化カリウム等が挙げられる。アルカリ金属炭酸塩としては、例えば、炭酸ナトリウム、炭酸カリウム、炭酸セシウム等が挙げられる。アルカリ金属炭酸水素塩としては、例えば、炭酸水素ナトリウム、炭酸水素カリウム等が挙げられる。かかる塩基は単独で用いてもよいし、二種類以上を混合して用いてもよい。かかる塩基の使用量は、ルテニウム錯体（１）１モルに対して、通常４．０〜８．０モル倍、好ましくは４．４〜６．０モル倍である。
【００２８】
溶媒としては、通常水が用いられる。かかる溶媒の使用量は特に限定されないが、ルテニウム錯体（１）１重量部に対して、通常１重量部以上、好ましくは１〜４０重量部、より好ましくは１〜２０重量部である。
【００２９】
また、ルテニウム錯体（１）の種類によっては疎水性のものもあるので、必要に応じて有機溶媒を用いてもよい。かかる有機溶媒としては、ルテニウム錯体（１）を溶解し反応を阻害しない有機溶媒であれば特に制限はないが、水溶性の有機溶媒がよく、例えば、テトラヒドロフラン、１，４−ジオキサン等のエーテル系溶媒、Ｎ，Ｎ−ジメチルホルムアミド等のアミド系溶媒等が挙げられる。かかる有機溶媒の使用量は特に限定されないが、ルテニウム錯体（１）１重量部に対して、通常１重量部以上、好ましくは１〜４０重量部、より好ましくは１〜２０重量部である。かかる有機溶媒は、単独で用いてもよいし、二種類以上を混合して用いてもよい。また、有機溶媒を用いる場合は通常、前述の水との混合溶媒として用いられる。
【００３０】
本発明の製造方法においては、遮光下で操作を行うのが好ましい。遮光しないと、トランス配座の錯体が副生する。遮光方法については、蛍光灯又は太陽等の光が反応器内の反応混合物に照射されなければ、特に限定されない。また、空気雰囲気下で行っても問題ないが、通常窒素ガス、アルゴンガス等の不活性ガス雰囲気下で行われる。
【００３１】
反応温度は通常５〜１００℃、好ましくは１０〜８０℃、より好ましくは１５〜６０℃である。
【００３２】
エステル加水分解反応後、反応液を濃縮し、得られる濃縮残渣に室温（１０℃〜４０℃）程度を維持しながら塩酸水溶液を加える。かかる操作は発熱を伴う為、必要に応じて水浴槽、氷浴槽等中で行ってもよい。塩酸水溶液の使用量は、「加水分解反応に使用した塩基と同モル量＋ルテニウム錯体（１）に対して６モル倍量」が必要量であり、これ以上であればよいが、反応を確実なものとするために、通常必要量に対して１．１〜２０モル倍量、好ましくは１．２〜１０モル倍量用いられる。塩酸水溶液の濃度は、通常０．１〜３０重量％、好ましくは１〜２０重量％、より好ましくは３〜１０重量％である。塩酸水溶液を添加後、析出した固体を濾過し、水洗、乾燥等をすることでシス−ジクロロ−ビス（４，４’−ジカルボキシ−２，２’−ビピリジン）ルテニウム（ＩＩ）を得ることができる。かかるシス−ジクロロ−ビス（４，４’−ジカルボキシ−２，２’−ビピリジン）ルテニウム（ＩＩ）は通常水和物で得られる。
【００３３】
このようにして製造されたシス−ジクロロ−ビス（４，４’−ジカルボキシ−２，２’−ビピリジン）ルテニウム（ＩＩ）は、色素増感型湿式太陽電池等の光電変換素子用色素であるシス−ジ（イソチオシアナート）−ビス（４，４’−ジカルボキシ−２，２’−ビピリジン）ルテニウム（ＩＩ）の原料として用いることができる。そこで、シス−ジ（イソチオシアナート）−ビス（４，４’−ジカルボキシ−２，２’−ビピリジン）ルテニウム（ＩＩ）の製造法について説明する。
【００３４】
前述の製法により得られたシス−ジクロロ−ビス（４，４’−ジカルボキシ−２，２’−ビピリジン）ルテニウム（ＩＩ）を、溶剤中に、不活性ガス雰囲気下及び遮光下で、チオシアン酸塩と反応せしめればシス−ジ（イソチオシアナート）−ビス（４，４’−ジカルボキシ−２，２’−ビピリジン）ルテニウム（ＩＩ）を製造することができる。原料として用いるシス−ジクロロ−ビス（４，４’−ジカルボキシ−２，２’−ビピリジン）ルテニウム（ＩＩ）は、精製したものを用いてもよいし、前述の製法により得られる反応液又は濃縮残渣をそのまま用いてもよい。反応液又は濃縮残渣を用いる場合では、シス−ジクロロ−ビス（４，４’−ジカルボキシ−２，２’−ビピリジン）ルテニウム（ＩＩ）は用いた塩基との塩として存在しているが、本発明の製造方法においては、特に問題無く用いることができる。また、シス−ジクロロ−ビス（４，４’−ジカルボキシ−２，２’−ビピリジン）ルテニウム（ＩＩ）は、水和物であってもなくてもよい。
【００３５】
チオシアン酸塩としては、チオシアン酸アンモニウム、チオシアン酸ナトリウム、チオシアン酸カリウム、チオシアン酸リチウム等が挙げられ、中でもチオシアン酸アンモニウムが好ましい。かかるチオシアン酸塩の使用量は、シス−ジクロロ−ビス（４，４’−ジカルボキシ−２，２’−ビピリジン）ルテニウム（ＩＩ）１モルに対して通常２〜１００モル倍であり、好ましくは２〜４０モル倍である。
【００３６】
溶剤としては、有機溶剤若しくは有機溶剤と水の混合溶剤が挙げられ、好ましくは有機溶剤と水の混合溶剤である。有機溶剤としては、シス−ジクロロ−ビス（４，４’−ジカルボキシ−２，２’−ビピリジン）ルテニウム（ＩＩ）とチオシアン酸塩を溶解し、反応に不活性なものであれば特に制限はないが、Ｎ，Ｎ−ジメチルホルムアミドが好ましい。かかる有機溶剤の使用量は特に制限はないが、シス−ジクロロ−ビス（４，４’−ジカルボキシ−２，２’−ビピリジン）ルテニウム（ＩＩ）１重量部に対して通常１〜１００重量部であり、好ましくは５〜２０重量部である。
【００３７】
また、有機溶剤と水の混合溶剤を用いる場合、水の使用量は特に制限はないが、シス−ジクロロ−ビス（４，４’−ジカルボキシ−２，２’−ビピリジン）ルテニウム（ＩＩ）１重量部に対して通常１〜１００重量部であり、好ましくは５〜２０重量部である。
【００３８】
反応は通常窒素ガス、アルゴンガス等の不活性ガス雰囲気下で、常圧下又は加圧下で撹拌しながら行われる。反応温度は、通常５０〜１６０℃、好ましくは９０℃〜１３０℃である。
【００３９】
本発明の製造方法における好ましい原料と溶剤の混合順序としては、例えば、１）反応器にまずチオシアン酸塩及び水を仕込み、撹拌下に有機溶剤を滴下し、シス−ジクロロ−ビス（４，４’−ジカルボキシ−２，２’−ビピリジン）ルテニウム（ＩＩ）をそのまま又は有機溶剤に溶解して添加する方法、２）先にシス−ジクロロ−ビス（４，４’−ジカルボキシ−２，２’−ビピリジン）ルテニウム（ＩＩ）及び有機溶剤を仕込み、撹拌下に水を滴下し、チオシアン酸塩をそのまま又は水に溶解して添加する方法等が挙げられる。遮光方法については、蛍光灯又は太陽等の光が反応器内の反応混合物に照射されなければ、特に限定されない。
【００４０】
反応終了後、反応混合物を遮光下で濃縮して溶剤を除去し、得られる濃縮物に水を添加した後、酸を添加し、得られるシス−ジ（イソチオシアナート）−ビス（４，４’−ジカルボキシ−２，２’−ビピリジン）ルテニウム（ＩＩ）の固体を濾別する。使用する酸としては、特に制限はないが、硝酸、塩酸、硫酸、リン酸又は過塩素酸等の鉱酸や、酢酸又はトリフルオロメタンスルホン酸等の有機酸が挙げられ、好ましくは硝酸、過塩素酸及びトリフルオロメタンスルホン酸である。酸を添加後のｐＨは、通常ｐＨ３．６以下、好ましくはｐＨ２．０〜３．３である。
【００４１】
かかる固体を乾燥することで、シス−ジ（イソチオシアナート）−ビス（４，４’−ジカルボキシ−２，２’−ビピリジン）ルテニウム（ＩＩ）を得ることができる。かかるシス−ジ（イソチオシアナート）−ビス（４，４’−ジカルボキシ−２，２’−ビピリジン）ルテニウム（ＩＩ）は通常水和物で得られる。得られたシス−ジ（イソチオシアナート）−ビス（４，４’−ジカルボキシ−２，２’−ビピリジン）ルテニウム（ＩＩ）は通常シス−ジ（イソチオシアナート）−ビス（４，４’−ジカルボキシ−２，２’−ビピリジン）ルテニウム（ＩＩ）とシス−ジ（チオシアナート）−ビス（４，４’−ジカルボキシ−２，２’−ビピリジン）ルテニウム（ＩＩ）との混合物で得られ、その混合物中に含まれるシス−ジ（チオシアナート）−ビス（４，４’−ジカルボキシ−２，２’−ビピリジン）ルテニウム（ＩＩ）の比率は通常０．１％〜１５％である。この混合物は、そのまま光電変換素子用材料として用いることもできるが、カラムクロマトグラフィー、ゲル濾過、再結晶などの操作により精製するほうがより好ましい。
【００４２】
本発明の製造方法によって製造されたシス−ジ（イソチオシアナート）−ビス（４，４’−ジカルボキシ−２，２’−ビピリジン）ルテニウム（ＩＩ）は、例えばテトラブチルアンモニウムヒドロキシド等の四級アンモニウム塩と反応して、対応する塩を形成する。このようにして製造された塩も、色素増感型湿式太陽電池等の光電変換素子用色素として使用することができる。
【実施例】
【００４３】
以下、実施例により本発明をさらに詳細に説明するが、本発明はこれらにより限定されるものではない。また、ルテニウム錯体（１）のエステル化率は１Ｈ−ＮＭＲ分析の積分曲線から下記の式を用いて算出した。
【００４４】
【数１】
0005148822.tif 000003
【００４５】
実施例１
アルゴン雰囲気下で、アルミホイルで被覆して遮光された反応器に、塩化ルテニウム水和物（ヘレウス株式会社製、ロット番号１１２０４、ルテニウム含量４０．７０％）０．５０ｇ（２．０ｍｍｏｌ）及びブタノール９．６２ｇを仕込み、室温で攪拌した。その後、４，４’−ジカルボキシ−２，２’−ビピリジン０．９５ｇ（３．９ｍｍｏｌ）を添加し、反応温度１１１℃で１２時間反応した。反応終了後、反応混合物を８５℃で濾過し、濾残をブタノール１２ｇで洗浄した。濾洗液を濃縮した後、７．３％塩酸４４．３ｇで洗浄し、乾燥して、シス−ジクロロ−ビス（４，４’−ジブチルオキシカルボニル−２，２’−ビピリジン）ルテニウム（ＩＩ）１．７０ｇを得た［黒緑色結晶、エステル化率１００％、収率９９％（４，４’−ジカルボキシ−２，２’−ビピリジン基準）］。以下に、シス−ジクロロ−ビス（４，４’−ジブチルオキシカルボニル−２，２’−ビピリジン）ルテニウム（ＩＩ）の１Ｈ−ＮＭＲデータを示す。
【００４６】
１Ｈ−ＮＭＲ（ＤＭＳＯ−ｄ６）  δ：０．８９（ｔ，６Ｈ）、０．９８（ｔ，６Ｈ）、１．３７（ｓｅｘｔｅｔ，４Ｈ）、１．５０（ｓｅｘｔｅｔ，４Ｈ）、１．６６（ｑｕｉｎｔｅｔ，４Ｈ）、１．８１（ｑｕｉｎｔｅｔ，４Ｈ）、４．２９（ｔ，４Ｈ）、４．４６（ｔ，４Ｈ）、７．４８（ｄｄ，２Ｈ）、７．７６（ｄ，２Ｈ）、８．２６（ｄｄ，２Ｈ）、８．９０（ｓ，２Ｈ）、９．０９（ｓ，２Ｈ）、１０．１０（ｄ，２Ｈ）
【００４７】
アルゴン雰囲気下で、アルミホイルで被覆して遮光された反応器に、得られたシス−ジクロロ−ビス（４，４’−ジブチルオキシカルボニル−２，２’−ビピリジン）ルテニウム（ＩＩ）１．２４ｇ（１．４ｍｍｏｌ）、水酸化リチウム一水和物０．２８ｇ（６．７ｍｍｏｌ）、イオン交換水２４．８ｇ及びテトラヒドロフラン１２．４ｇを仕込み、室温で１６時間撹拌した。反応終了後、反応混合物を濃縮乾固した。濃縮残渣に７．３％塩酸３０．１ｇを加え室温で１３時間撹拌した後濾過した。濾残をイオン交換水で洗浄後、乾燥して、シス−ジクロロ−ビス（４，４’−ジカルボキシ−２，２’−ビピリジン）ルテニウム（ＩＩ）０．８８ｇを得た（黒緑色結晶、収率９５％）。
【００４８】
実施例２〜３
実施例１の塩化ルテニウム水和物に代えて、表１に記載した塩化ルテニウム水和物を用いた以外は実施例１と同様にして反応を行った。その結果、得られたシス−ジクロロ−ビス（４，４’−ジブチルオキシカルボニル−２，２’−ビピリジン）ルテニウム（ＩＩ）及びシス−ジクロロ−ビス（４，４’−ジカルボキシ−２，２’−ビピリジン）ルテニウム（ＩＩ）の収率を表１に示す。
【００４９】
比較例１
アルゴン雰囲気下、アルミホイルで被覆して遮光された反応器に、塩化ルテニウム水和物（ヘレウス株式会社製、ロット番号１１２０４、ルテニウム含量４０．７０％）０．５０ｇ（２．０ｍｍｏｌ）及びＮ，Ｎ−ジメチルホルムアミド９．６２ｇを仕込み、室温で攪拌した。その後、４，４’−ジカルボキシ−２，２’−ビピリジン０．９５ｇ（３．９ｍｍｏｌ）を添加し、反応温度１２０℃で１２時間反応した。反応終了後、反応混合物を８５℃で濾過し、濾残をＮ，Ｎ−ジメチルホルムアミド５ｇで洗浄した。濾洗液を濃縮した後、濃縮残渣を７．３％塩酸２５．８ｇで洗浄し、乾燥して、シス−ジクロロ−ビス（４，４’−ジカルボキシ−２，２’−ビピリジン）ルテニウム（ＩＩ）０．４４ｇを得た。また、濾残にＮ，Ｎ−ジメチルホルムアミドを加え抽出することでシス−ジクロロ−ビス（４，４’−ジカルボキシ−２，２’−ビピリジン）ルテニウム（ＩＩ）０．１４ｇを得た。即ち、シス−ジクロロ−ビス（４，４’−ジカルボキシ−２，２’−ビピリジン）ルテニウム（ＩＩ）の収率は４５％（４，４’−ジカルボキシ−２，２’−ビピリジン基準）であった。
【００５０】
比較例２〜３
比較例１の塩化ルテニウム水和物に変えて、表１に記載した塩化ルテニウム水和物を用いた以外は比較例１と同様にして反応を行った。その結果、得られたシス−ジクロロ−ビス（４，４’−ジカルボキシ−２，２’−ビピリジン）ルテニウム（ＩＩ）の収率を表１に示す。
【００５１】
【表１】
0005148822.tif 000004
【００５２】
表１に示すとおり、４，４’−ジカルボキシ−２，２’−ビピリジンと塩化ルテニウム水和物をＮ，Ｎ−ジメチルホルムアミド溶媒中反応させてシス−ジクロロ−ビス（４，４’−ジカルボキシ−２，２’−ビピリジン）ルテニウム（ＩＩ）を得る公知の製造方法では、使用する塩化ルテニウム水和物の品質によって収率が大きく異なり、低収率である。一方、本発明の製造方法においては、使用する塩化ルテニウム水和物の品質に依らず高収率でシス−ジクロロ−ビス（４，４’−ジカルボキシ−２，２’−ビピリジン）ルテニウム（ＩＩ）を製造することができる。
【００５３】
実施例４
アルゴン雰囲気下で、アルミホイルで被覆して遮光された反応器に、チオシアン酸アンモニウム０．５６ｇ（７．４ｍｍｏｌ）及び蒸留水４．０ｇを仕込み、室温で攪拌した。その後、Ｎ，Ｎ−ジメチルホルムアミド４．３ｇを滴下し、次いで実施例１で得たシス−ジクロロ−ビス（４，４’−ジカルボキシ−２，２’−ビピリジン）ルテニウム（ＩＩ）０．４０ｇ（０．６ｍｍｏｌ）を添加し、反応温度１０３℃で５時間反応した。反応終了後、放冷し、濾過を行い、濾液を濃縮乾固した。得られた濃縮物をイオン交換水９．５ｇに溶解させ、６９％硝酸を添加し、ｐＨ２．０とした。濾過後、濾残を、硝酸でｐＨ２．９に調整した水１．８ｇで洗浄し、乾燥することにより、濃赤紫色の結晶０．３９ｇを得た。高速液体クロマトグラフィー（ＨＰＬＣ）による分析（面積百分率法）の結果、シス−ジ（イソチオシアナート）−ビス（４，４’−ジカルボキシ−２，２’−ビピリジン）ルテニウム（ＩＩ）の純度は９６．４％であり、異性体であるシス−ジ（チオシアナート）−ビス（４，４’−ジカルボキシ−２，２’−ビピリジン）ルテニウム（ＩＩ）を１．４％含んでいた［シス−ジ（イソチオシアナート）−ビス（４，４’−ジカルボキシ−２，２’−ビピリジン）ルテニウム（ＩＩ）の収率８９％］。
【００５４】
実施例５
アルミホイルで被覆して遮光された反応器に、実施例１と同様にして得たシス−ジクロロ−ビス（４，４’−ジブチルオキシカルボニル−２，２’−ビピリジン）ルテニウム（ＩＩ）０．９６ｇ（１．１ｍｍｏｌ）、水酸化リチウム一水和物０．２２ｇ（５．２ｍｍｏｌ）、イオン交換水９．６ｇ及びテトラヒドロフラン４．８ｇを仕込み、反応温度２６℃で１６時間反応した。反応終了後、反応液を濃縮乾固して、濃縮残渣を得た。次いで、アルゴン雰囲気下、アルミホイルで被覆して遮光された反応器に、チオシアン酸アンモニウム１．００ｇ（１３．１ｍｍｏｌ）及びイオン交換水７．２ｇを仕込み、攪拌下Ｎ，Ｎ−ジメチルホルムアミド７．２ｇを滴下した後、上述の濃縮残渣を全量添加した。反応温度１０２℃で５時間反応した後、放冷し、濾過を行い、濾液を濃縮乾固した。得られた濃縮物をイオン交換水１４．５ｇに溶解させ、６９％硝酸を添加し、ｐＨ２．０とした。濾過後、濾残を、硝酸でｐＨ２．６に調整した水３．２ｇで洗浄し、乾燥することにより、濃赤紫色の結晶０．７３ｇを得た。高速液体クロマトグラフィー（ＨＰＬＣ）による分析（面積百分率法）の結果、シス−ジ（イソチオシアナート）−ビス（４，４’−ジカルボキシ−２，２’−ビピリジン）ルテニウム（ＩＩ）の純度は８６．２％であり、異性体であるシス−ジ（チオシアナート）−ビス（４，４’−ジカルボキシ−２，２’−ビピリジン）ルテニウム（ＩＩ）を７．８％含んでいた［シス−ジ（イソチオシアナート）−ビス（４，４’−ジカルボキシ−２，２’−ビピリジン）ルテニウム（ＩＩ）の収率８１％］。
【００５５】
実施例６
アルゴン雰囲気下で、アルミホイルで被覆して遮光された反応器に、塩化ルテニウム水和物（ヘレウス株式会社製、ロット番号１１２０４、ルテニウム含量４０．７０％）０．５０ｇ（２．０ｍｍｏｌ）及びプロパノール９．７４ｇを仕込み、室温で攪拌した。その後、４，４’−ジカルボキシ−２，２’−ビピリジン０．９５ｇ（３．９ｍｍｏｌ）を添加し、反応温度９３℃で１２時間反応した。反応終了後、反応混合物を７５℃で濾過し、濾残をプロパノールで洗浄し、乾燥して、シス−ジクロロ−ビス（４，４’−ジプロピルオキシカルボニル−２，２’−ビピリジン）ルテニウム（ＩＩ）１．３６ｇ（黒緑色結晶、エステル化率１００％）を得た。また、濾洗液を濃縮した後、７．３％塩酸で洗浄し、乾燥して、シス−ジクロロ−ビス（４，４’−ジプロピルオキシカルボニル−２，２’−ビピリジン）ルテニウム（ＩＩ）０．２２ｇ（黒緑色結晶、エステル化率１００％）を得た。即ち、シス−ジクロロ−ビス（４，４’−ジプロピルオキシカルボニル−２，２’−ビピリジン）ルテニウム（ＩＩ）の収率は９８％（４，４’−ジカルボキシ−２，２’−ビピリジン基準）であった。以下に、シス−ジクロロ−ビス（４，４’−ジプロピルオキシカルボニル−２，２’−ビピリジン）ルテニウム（ＩＩ）の１Ｈ−ＮＭＲデータを示す。
【００５６】
１Ｈ−ＮＭＲ（ＤＭＳＯ−ｄ６）  δ：０．９４（ｔ，６Ｈ）、１．０７（ｔ，６Ｈ）、１．７１（ｓｅｘｔｅｔ，４Ｈ）、１．８６（ｓｅｘｔｅｔ，４Ｈ）、４．２７（ｔ，４Ｈ）、４．４４（ｔ，４Ｈ）、７．５１（ｄ，２Ｈ）、７．７７（ｄ，２Ｈ）、８．２８（ｄ，２Ｈ）、８．９３（ｓ，２Ｈ）、９．１２（ｓ，２Ｈ）、１０．１１（ｄ，２Ｈ）